Bioplastique au moins partiellement biosourcé et biodégradable caractérisé en ce qu’il est composé de : biomasse majoritairement composée de graminées et de déchets verts non ligneux dans un pourcentage compris entre 8 et 40% de la masse totale du bioplastique. un plastifiant d’origine naturelle. une matrice d’origine naturelle. Bioplastique selon la revendication 1 caractérisé en ce que le plastifiant d’origine naturel est choisi parmi les esters, les esters de glycérine, les esters à base d’huiles végétales, les esters à base de polyols d’origine végétale, les huiles végétales modifiées, et en ce que la matrice d’origine naturelle est choisie parmi les amidons d’origine végétale, tels que les amidons de blé ou de céréales, ou de tout autre végétal disponible localement. Bioplastique selon l’une des revendications 1 à 2 caractérisé en ce qu’il possède au moins une des propriétés suivantes : une décomposition supérieure à 90% de sa masse initiale suivant une durée maximale de 30 jours suite à un enterrement ou à une mise en compostage. une décomposition supérieure à 90% de sa masse initiale suivant une durée maximale de 30 jours suite à une immersion dans une eau courante. Bioplastique selon l’une des revendications 1 à 2 caractérisé en ce qu’il possède au moins une des propriétés suivantes : un module de Young supérieur à 1 gigapascal. une résistance à la traction supérieure à 20 mégapascals. une élongation maximale supérieure à 20%. Un protocole de fabrication de bioplastique caractérisé en ce qu’il décrit les étapes successives suivantes : Lavage, séchage et broyage de la biomasse choisie. Traitements successifs de la biomasse avec une solution d’hydroxyde de sodium suivis de filtrations. Traitement de la biomasse avec une solution de peroxyde d’hydrogène suivi d’une filtration. Traitement de la biomasse avec une solution d’acide chlorhydrique suivi d’une filtration. Réalisation d’une préparation comprenant une matrice, un plastifiant et la cellulose issue de la biomasse préalablement traitée. Moulage et séchage de la préparation. Un protocole de fabrication de bioplastique suivant la revendication 5 caractérisé en ce que : la solution d’hydroxyde de sodium employée lors des traitements successifs de la biomasse ait une concentration molaire de 0.5 mole par litre et soit chauffée à 60°C pendant 2 heures sous agitation magnétique. la biomasse soit traitée à température ambiante pendant 24 heures par une solution de peroxyde d’hydrogène ayant un pH proche de 11. la solution d’acide chlorhydrique employée lors du traitement de la biomasse ait une dilution comprise entre 23% et 37%, et soit chauffée pendant 40 minutes à 80°C sous agitation magnétique. la préparation contenant de l’amidon comme matrice, de la glycérine comme plastifiant et de la cellulose obtenue par les étapes précédentes du protocole soient soumis à une homogénéisation sous agitation magnétique, avec une température minimale de 85°C, pendant une durée de 60 minutes. Un protocole de fabrication de bioplastique suivant la revendication 6 caractérisé en ce que les solutions d’hydroxyde de sodium et d’acide chlorhydrique employées aient une quantité de matière égale de telle manière que leur neutralisation l’une avec l’autre soit facilitée. Un protocole de fabrication de bioplastique suivant les revendications 5 à 7 caractérisé en ce que la biomasse traitée est placée dans une centrifugeuse tournant à 6000 tours par minutes pendant 10 minutes. Un protocole de fabrication de bioplastique suivant les revendications 5 à 7 caractérisé en ce que la préparation comprenant la matrice, le plastifiant et la cellulose soit moulée et séchée en employant un dessiccateur. Objet plastique transformé, de préférence sous forme de film obtenu par moulage ou thermoformage, caractérisé en ce qu’il correspond aux revendications 1 à 4, et/ou qu’il soit obtenu en suivant les revendications 5 à 7.